УЛУЧШЕННЫЕ ЭНЕРГЕТИЧЕСКИ ЭКОНОМИЧНЫЕ ПОКРЫВНЫЕ КОМПОЗИЦИИ, НЕ СОДЕРЖАЩИЕ РАСТВОРИТЕЛЕЙ

1. Водная покрывная композиция, имеющая объемное содержание пигмента (ОСП) от 70 до 80% и содержащая, по отношению к суммарному объему твердых веществ в сухом покрытии, если не определено другое условие:
a) заглушающие пигментные частицы, содержащие:
i) от 4 до 10% диоксида титана,
ii) от 0 до 20% полых полимерных частиц;
b) частицы незаглушающего наполнителя, содержащие:
i) карбонат кальция и магния, и/или
ii) карбонат кальция, и/или
iii) нефелиновый сиенит, и/или
iv) каолин,
причем суммарное содержание i) + ii) + iii) + iv) составляет от 40 до 75% (объявляется методом Katy), и содержание iv) составляет от 0 до 45%;
c) частицы стирол-акрилового полимерного связующего материала, у которого вычисленная по уравнению Фокса температура стеклования (Тg) составляет от -30 до 5°С, и кислотное число составляет от 15 до 65 мг КОН на 1 г полимера, причем полимерные частицы состоят из акриловых мономеров и необязательно дополнительно содержат производные стирола;
d) диспергирующее вещество, которое не растворяется в воде при рН 3;
причем в композиции не содержится летучий органический растворитель.
2. Покрывная композиция по п. 1, причем в композиции не содержится нелетучий коалесцирующий растворитель.
3. Покрывная композиция по п. 1, в которой разницу между фактическим значением ОСП и суммарным содержанием а) и b) заполняют частицы другого незаглушающего наполнителя.
4. Покрывная композиция по п. 1, в которой заглушающие пигменты являются белыми.
5. Покрывная композиция по п. 4, в которой белые заглушающие пигменты выбраны из диоксида титана и полых полимерных частиц.
6. Покрывная композиция по п. 1, в которой полимерные полые сферы составляют менее чем 10 об.%.
7. Покрывная композиция по п. 1, в которой частицы наполнителя выбраны из группы, которую составляют карбонат кальция и магния, карбонат кальция, нефелиновый сиенит и каолин.
8. Покрывная композиция по п. 7, в которой от 20 до 50% суммарного объема твердых веществ сухого покрытия составляют частицы наполнителя, у которых медианный диаметр (d50) не превышает 2 мкм.
9. Покрывная композиция по п. 1, в которой полимерный связующий материал имеет вычисленную по уравнению Фокса температуру стеклования (Тg), составляющую от -25 до 0°С.
10. Покрывная композиция по п. 9, в которой полимерный связующий материал является производным стирола, бутилакрилата и акриловой кислоты.
11. Покрывная композиция по п. 9, в которой связующий материал составляет от 5 до 20% высушенного покрытия.
12. Покрывная композиция по п. 1, в которой кислотное число полимерного связующего материала составляет от 15 до 60 мг КОН на 1 г полимера.
13. Покрывная композиция по п. 1, в которой кислотный компонент содержит акриловую кислоту и/или метакриловую кислоту, и/или малеиновую кислоту, и/или ее ангидрид.
14. Покрывная композиция по п. 1, в которой потребность в диспергирующем веществе оценивают, используя следующий способ или его эквивалент: i) постепенно добавляют диспергирующее вещество в водную дисперсию неполимерного заглушающего пигмента и частиц наполнителя и наблюдают вязкость получаемой в результате смеси, чтобы определить минимальную вязкость, ii) определяют количество диспергирующего вещества, которое добавлено для достижения минимальной вязкости, как потребность в диспергирующем веществе.
15. Покрывная композиция по п. 1, в которой диспергирующее вещество выбрано из группы, которую частично или полностью составляют вещества Orotan 731 и Orotan 2002, Coadis 123k, Sokolan CP9 и Hydropalat 34.
16. Покрывная композиция по п. 1 дополнительно содержащая цветные пигменты.
17. Покрывная композиция по любому из предшествующих пунктов, у которой цвет в сухом состоянии удовлетворяет следующим критериям:
∗
critical
С<C и
∗
Y>mС+35
critical
при вычислении с использованием значений m и Cсогласно представленной ниже таблице:
Угол цветового тона h*
m
C<sub>critical</sub>
0
0, 098
39,063
10
0,063
42,739
20
0,231
40,130
30
0,399
37,522
40
0,498
37,444
50
0,579
38,000
60
0,655
39,500
70
0,732
41,000
80
0,793
45,286
90
0,854
49,571
100
0,803
47,136
110
0,740
43,955
120
0,663
41,727
130
0,580
39,909
140
0,498
38,565
150
0,416
37,696
160
0,346
37,381
170
0,318
39,586
180
0,283
40,850
190
0,190
39,350
200
0,101
38,000
210
0,060
38,000
220
0,021
38,333
230
-0,007
40,000
240
-0,041
40,314
250
-0,083
38,600
260
-0,125
36,886
270
-0,167
35,171
280
-0,152
34,640
290
-0,131
34,240
300
-0,079
34,000
310
0,016
34,000
320
0,112
34,000
330
0,207
34,000
340
0,235
34,471
350
0,161
35,647
360
0,098
39,063
18. Покрывная композиция по п. 16, в которой значение С* составляет менее чем 5, и значение Y составляет более чем 85.
19. Покрывная композиция по п. 17, в которой блеск составляет менее чем 15% при измерении под углом 85°.
20. Способ покрытия детали или конструкции, имеющей поверхность, композицией по любому из предшествующих пунктов, включающий следующие стадии: нанесение по меньшей мере одного жидкого слоя покрытия посредством кисти, валика, подушечки или распыления; естественное или принудительное высушивание и/или затвердевание слоя.
21. Деталь или конструкция, имеющая поверхность, покрытую композицией по любому из пп. 1-19.